FR 2517994 A1 19830617 FR 8220212 A 19821202 Procédé de formage continu d'un tube fendu en partant de matière plans et de pliage de régions marginales de feuillards ou de tales qu'il s'agit d'assembler0 De façon connue, le pliage des bords s'effectuait jusqu'ici par exemple au moyen d'étampes, et il n'était dono pas possible d'effectuer le formage Jusqutau bord et il se formait un toit sur le tube à souder. Par le DE-AS 1 016 673, on connaît un formage qui part d un pliage des bords au moyen de rouleaux de profilage. Toutefois, le procédé décrit par ce document conduit à la formation dondulation dans la région du bord do la bande. Les autres tapes de formage s'effectuent ici sur des rayons de cannelure donnant une grande surface portante, ce qui entraîne de grandes ddpenses d'outillage. En outre, il se produit une grande charge aux bords et une usure des cylindres dans la région des collets de cylindre qui servent à guider la bande, car à cause du mouvement de rotation on ne peut pas obtenir de déroulement sur le bord. Les mêmes inconvnients se présentent dans le procédé décrit par le DE-AS 2 716 940. Le problème de l'invention est de fournir un procédé de pliage d'une tale ou d'un feuillard à transformer en tube fendu, pour procédés de pressage ou de soudage de tubes gracie à un calibrage par refoulement, qui permette de façon simple, avec des temps de conversion réduits, une moindre usure, un fonctionnement str et sans ondulations au bord, de former Jusqu l'arête les bords dune tôle ou d'un feuillard qu'il s'agit de transformer en tube fendu. Pour résondre cde problèm, l'invention propose un procédé caractérisé par le fait que l'on soutient la région médiane de la bande avec une forme quelconque dans un guidage à rouleaux ou à cylindres disposé de façon fixe et que l'on déforme de façon continue les bandes marginales dans un guide à cannelure de telle sorte que la matière de la région marginale de la bande s'applique continuellement contre cette cannelure prédéterminée et se déforme plastiquement Jusqutau bord extérieur. Le procédé selon l'invention offre une grande sécurité de production et une grande économie avec des moyens techniques réduits. On évite le déchet da aux ondulations du bord. La disposition d'un dispositif selon l'invention est représentée schématiquement par les dessins annexés donnés à titre d'exemples non limitatifs et sur lesquels s - la figure 1 est une perspective de la cage de formage par refoulement - la figure 2 est une coupe suivant la ligne A-B avec superposition de la course de déformation du bord 2t de la bande - la figure 3 montre l'allure du bord 2' do la bande en direction longitudinale dans la cannelure de refoulement et de réduction - la figure 4 montre les conditions de déformation dans le cas d'un profilé ouvert. Sur la figure 1, la bande à former 1 est représentée en perspective, avec lZallure du bord 2 de la bande et la cannelure de refoulement et de réduction 3 indiquée en coupe, avec les plans de coupe À et 3. Sur la figure 2, les coupes A et B situées l'une derribre l'autre dans l'espace à une distance D sont représentées l'une au dessus de l'antre, F montrant les bords préformés et G les bords refouls. Le pointillé est la course n des bords 2 de la bande, de X à Y, en direction longitudinale. En partant des grandeurs C et E, on calcule le rapport de transformation. La figure 3 montre à nouveau 1 'allure du bord de la bande, comme sur la figure 2, du point X à Y avec la distance D. La figure 4 montre les mimes conditions de déformation que la figure 2, sur un profilé ouvert. Le bord de la bande ou de la t81e entre dans le dispositif selon l'invention ou bien on fait passer le dispositif le long de la tale. Il s'effoctue alors un pliage et un refoulement dans la région extérieure de bord et plus précisément, de telle sorte que le bord n1 est soumis à aucun allongement longitudinal et que le bord du feuillard ou de la tôle, formé au rayon calibré à ltavance, quitte l'installation selon l'invention sans ondulations. Il convient de noter que lors du formage des deux bords de la bande, on peut avantageusement appliquer tout d'abord une pression perpendiculaire au bord 2 de la bande (point X dans la partie de cannelure A). Le formage par pliage d'un tronçon D de la cannelure parcourt alors le trajet 2 vers Y (partie de cannelure 3), où il sty superpose de façon croissante un formage par refoulement dont le maximum se situe en Y. Par ailleurs le rapport de déformation résultant des mesures C d'environ 1 z 1 et de l'angle CX an E point Y, peut atre choisi de telle sorte qu'gel ne se produit aucun allongement longitudinal du bord de la bande. Dans tous les cas il est préférable que l'angle c ne ne soit pas inférieur à 30 . REVENDICATIONS 1. Procédé de formage continu d'un tube fendu en partant de matière plane et de pliage de régions marginales de feuillards ou de tales qu'il s'agit d'assembler, caractérisé par le fait que lton soutient la région médiane de la bande (i) avec une forme quelconque dans un guidage à rouleaux ou à cylindres disposé de façon fixe et que selon déforme de façon continue les bandes inarginales dans un guide à cannelure (3) de telle sorte que la matière de la région marginale de la bande (1) s'applique continuellement contre cette cannelure predéterminée (3) et se déforme plastiquement jusqu'au bord extérieur. 2,- Procédé selon la revendication 1, caractérisé par le fait que lors du formage des deux bords de la bande, on applique toïit d'abord une pression perpendiculairement au bord (a) de la bande (point X dans la partie de cannelure A) et que le formage par pliage d'un tronçon D de la cannelure parcourt le trajet (2t3 vers Y (partie de cannelure B), où il sty superpose de façon croissante un formage par refoulement dont le maximum se situe en Y. 3.- Procédé selon l'une des revendications 1 et 2, caractérisé par le fait que le rapport de déformation, résultant des mesures C d'environ 1 : 1 E et de l1angleau point Y, est choisi de telle sorte qu'il ne se produit aucun allongement longitudinal du bord de la bande. 4.- Procédé selon l'une des revendications I à 3, caractérisé par le fait que l'anglen'est pas inférieur à 30e.